(57)【要約】【課題】セシウムイオンの吸着の有無をより簡便に検知できる、非水溶性のセシウムイオン吸着剤を提供すること。【解決手段】組成式Ｍ２＋３[Ｃｏ３＋(ＣＮ−)６]２（式中Ｍは第８族または第９族の金属を表す）で示される錯体（Ａ）（以下、単に「錯体（Ａ）」と称する）を含有し、前記錯体へ波長３８０〜８００ｎｍの範囲の光を照射した際に、最大反射率または最小反射率を示す波長が、セシウムイオンの吸着によって５０ｎｍ以上シフトする、非水溶性のセシウムイオン吸着剤、並びに該セシウムイオン吸着剤にセシウムイオンを含有する水溶液を接触させる、セシウムイオンの吸着方法および検知方法を提供すること。【選択図】    図２
2014016225.tif 000002
【特許請求の範囲】
【請求項１】
組成式
Ｍ２＋３[Ｃｏ３＋(ＣＮ−)６]２
（式中、Ｍは第８族または第９族の金属を表す）
で示される錯体（Ａ）を含有し、前記錯体（Ａ）へ波長３８０〜８００ｎｍの範囲の光を照射した際に、最大反射率または最小反射率を示す波長が、セシウムイオンの吸着によって５０ｎｍ以上シフトする、非水溶性のセシウムイオン吸着剤。
【請求項２】
前記錯体（Ａ）が、組成式Ｃｏ２＋３[Ｃｏ３＋(ＣＮ−)６]２または組成式Ｆｅ２＋３[Ｃｏ３＋(ＣＮ−)６]２で示される、請求項１に記載の非水溶性のセシウムイオン吸着剤。
【請求項３】
請求項１または２に記載の非水溶性のセシウムイオン吸着剤に、セシウムイオンを含有する水溶液を接触させることを特徴とする、セシウムイオンの吸着方法。
【請求項４】
請求項１または２に記載の非水溶性のセシウムイオン吸着剤に水溶液を接触させ、該セシウムイオン吸着剤の変色の有無によって前記水溶液中のセシウムイオンの有無を判定する、セシウムイオンの検知方法。
【発明の詳細な説明】
【技術分野】
【０００１】
本発明は、非水溶性のセシウムイオン吸着剤に関する。詳細には、本発明は、セシウムイオンの吸着により色調が変化することを特徴とする、非水溶性のセシウムイオン吸着剤に関する。
【背景技術】
【０００２】
近年、生活環境中に漏洩した放射性物質の除去が求められている。特に半減期が約３０年と長期にわたって残留し、水にも容易に溶解する放射性セシウムの除去は大きな課題となっている。
【０００３】
放射性セシウムの除去方法として、種々のセシウムイオン吸着剤が検討されている。例えば、合成ゼオライトやモルデナイトなどの無機イオン交換体（特許文献１参照）、結晶性無機燐酸塩（特許文献２参照）、ポリアリルアミンなどの有機配位性樹脂（特許文献３参照）を使用する方法が提案されている。
【０００４】
また、セシウムイオンを選択的に吸着できる金属錯体として、プルシアンブルー（非特許文献１参照）およびヘキサシアノ鉄金属錯体（特許文献４および５参照）が知られている。
【先行技術文献】
【特許文献】
【０００５】
【特許文献１】特開平０６−１３８２９８号公報
【特許文献２】特開平１０−２０２１１７号公報
【特許文献３】特開２０１１−１８３３７６号公報
【特許文献４】特開２０００−５０６８２７号公報
【特許文献５】特開２０００−２５６７６３号公報
【非特許文献】
【０００６】
【非特許文献１】ジャーナル オブ エンバイロメンタル ラジオアクティビティ（J. Environ. Radioactivity），第20巻，213-219頁（1993年)．
【発明の概要】
【発明が解決しようとする課題】
【０００７】
従来のセシウムイオン吸着剤においては、通常、蛍光Ｘ線を用いてセシウムイオンの吸着の有無および吸着量を確認する必要があり、かかる操作が煩雑であるという問題がある。しかして、本発明の目的は、セシウムイオンの吸着の有無をより簡便に検知できる、非水溶性のセシウムイオン吸着剤を提供することにある。
【課題を解決するための手段】
【０００８】
本発明によれば、上記の目的は、
［１］組成式
Ｍ２＋３[Ｃｏ３＋(ＣＮ−)６]２
（式中Ｍは第８族または第９族の金属を表す）
で示される錯体（Ａ）（以下、単に「錯体（Ａ）」と称する）を含有し、前記錯体へ波長３８０〜８００ｎｍの範囲の光を照射した際に、最大反射率または最小反射率を示す波長が、セシウムイオンの吸着によって５０ｎｍ以上シフトする、非水溶性のセシウムイオン吸着剤；
［２］前記錯体（Ａ）が、組成式Ｃｏ２＋３[Ｃｏ３＋(ＣＮ−)６]２または組成式Ｆｅ２＋３[Ｃｏ３＋(ＣＮ−)６]２で示される、上記［１］の非水溶性のセシウムイオン吸着剤；
［３］上記非水溶性のセシウムイオン吸着剤にセシウムイオンを含有する水溶液を接触させる、セシウムイオンの吸着方法；および
［４］上記非水溶性のセシウムイオン吸着剤に水溶液を接触させ、該セシウムイオン吸着剤の変色の有無によって前記水溶液中のセシウムイオンの有無を判定する、セシウムイオンの検知方法；を提供することで達成される。
【発明の効果】
【０００９】
本発明によれば、セシウムイオンの吸着を色調の変化により簡便に検知できる、非水溶性のセシウムイオン吸着剤を提供できる。
【図面の簡単な説明】
【００１０】
【図１】実施例１で得られた錯体（Ａ−１）のXRDスペクトルである。
【図２】実施例１で得られた錯体（Ａ−１）のセシウムイオン吸着試験前後の紫外−可視光反射スペクトルである。
【図３】実施例２で得られた錯体（Ａ−２）のXRDスペクトルである。
【図４】実施例２で得られた錯体（Ａ−２）のセシウムイオン吸着試験前後の紫外−可視光反射スペクトルである。
【図５】比較例１で用いた錯体（Ｂ−１）のセシウムイオン吸着試験前後の紫外−可視光反射スペクトルである。
【図６】比較例２で得られた錯体（Ｂ−２）のXRDスペクトルである。
【図７】比較例２で得られた錯体（Ｂ−２）のセシウムイオン吸着試験前後の紫外−可視光反射スペクトルである。
【発明を実施するための形態】
【００１１】
本発明の非水溶性のセシウムイオン吸着剤（以下、単に「本発明のセシウムイオン吸着剤」と称する）は錯体（Ａ）を含有する。なお、本明細書において「非水溶性」とは、セシウムイオン吸着剤の溶解量が、２５℃において、１００ｇの水に０．１ｇ未満であることを意味する。本発明のセシウムイオン吸着剤は、波長３８０〜８００ｎｍの範囲の光を照射した際に、最大反射率または最小反射率を示す波長が、セシウムイオンの吸着によって５０ｎｍ以上シフトすることで、該錯体（Ａ）の色調が変化することが最大の特徴である。かかる特徴により、本発明のセシウムイオン吸着剤を用いると、セシウムイオンの有無を色調の変化によって容易に判定できる。また、本発明のセシウムイオン吸着剤は、水溶液中のセシウムイオンを吸着した後の回収が容易である。
【００１２】
該錯体（Ａ）は、３価コバルト塩およびシアン化アルカリ金属塩からヘキサシアノコバルトアルカリ金属塩を調製したのち、第８族または第９族の金属の塩を反応させることで得られる。
【００１３】
上記３価コバルト塩としては、塩化コバルト(III)、硫酸コバルト(III)、硝酸コバルト（III）、蟻酸コバルト（III）、酢酸コバルト（III）、安息香酸コバルト(III)などが挙げられ、価格、入手性、得られる吸着剤の色調の変化度合い等の観点から、塩化コバルト（III）、硫酸コバルト（III）が好ましい。これら３価コバルト塩は無水物であっても、水和物であってもよく、また１種を単独で使用しても、複数種を混合して使用してもよい。
【００１４】
上記シアン化アルカリ金属塩としては、シアン化ナトリウム、シアン化カリウム、シアン化リチウムなどが挙げられる。これらは１種を単独で使用しても、複数種を混合して使用してもよい。
【００１５】
３価コバルト塩とシアン化アルカリ金属塩の使用割合は、３価コバルト塩１モルに対してシアン化アルカリ金属塩６．０〜８．０モルの範囲が好ましく、６．１〜６．２モルの範囲がより好ましい。３価コバルト塩とシアン化アルカリ金属塩とを水中で混合することで、ヘキサシアノコバルトアルカリ金属塩を調製できる。３価コバルト塩の濃度は水１００ｇに対して１〜２０ｇの範囲が好ましく、２〜１０ｇの範囲がより好ましい。３価コバルト塩、シアン化アルカリ金属塩および水の添加順序に特に制限はなく、３価コバルト塩の水溶液とシアン化アルカリ金属塩の水溶液とを混合しても、３価コバルト塩またはシアン化アルカリ金属塩の水溶液に他方を固体として添加してもよい。混合は、バッチ式で行なっても、連続式で行なってもよい。調製温度は、通常、１０〜６０℃の範囲が好ましく、２０〜４０℃の範囲がより好ましい。調製時の雰囲気に制限はないが、安全性の観点から、窒素、ヘリウム、アルゴンなどの不活性ガス下で行うことが好ましい。混合時間は通常１０〜１８０分の範囲である。得られた混合液を濃縮して、析出するヘキサシアノコバルトアルカリ金属塩を濾過し、必要に応じて乾燥後、単離する。混合液の濃縮は、用いた３価コバルト塩およびシアン化アルカリ金属塩の合計量１ｇに対して混合液が１〜１０ｇの範囲となるまで行うことが好ましい。
【００１６】
第８族または第９族の金属の塩としては、塩化鉄（II）、硫酸鉄（II）、硝酸鉄（II）、蟻酸鉄（II）、酢酸鉄（II）、安息香酸鉄（II）、塩化ルテニウム（II）、硫酸ルテニウム（II）、硝酸ルテニウム（II）、蟻酸ルテニウム（II）、酢酸ルテニウム（II）、安息香酸ルテニウム（II）、塩化コバルト（II）、硫酸コバルト（II）、硝酸コバルト（II）、蟻酸コバルト（II）、酢酸コバルト（II）、安息香酸コバルト（II）、塩化ロジウム（II）、硫酸ロジウム（II）、硝酸ロジウム（II）、蟻酸ロジウム（II）、酢酸ロジウム（II）、安息香酸ロジウム（II）、塩化イリジウム（II）、硫酸イリジウム（II）、硝酸イリジウム（II）、蟻酸イリジウム（II）、酢酸イリジウム（II）、安息香酸イリジウム（II）などが挙げられる。中でも、本発明のセシウムイオン吸着剤におけるセシウムイオンの吸着性および吸着による変色の大きさの観点から、塩化鉄（II）、硫酸鉄（II）、硝酸鉄（II）、蟻酸鉄（II）、酢酸鉄（II）、安息香酸鉄（II）、塩化コバルト（II）、硫酸コバルト（II）、硝酸コバルト（II）、蟻酸コバルト（II）、酢酸コバルト（II）、安息香酸コバルト（II）などの鉄またはコバルトの塩が好ましく、ヘキサシアノコバルトアルカリ金属塩との反応性の観点から、塩化鉄（II）、硫酸鉄（II）、硝酸鉄（II）、塩化コバルト（II）、硫酸コバルト（II）、硝酸コバルト（II）がより好ましい。これらの金属塩は、無水物でも水和物でもよく、また１種を単独で使用しても、複数種を混合して使用してもよい。
【００１７】
ヘキサシアノコバルトアルカリ金属塩を、第８族または第９族の金属の塩と水中で混合することで錯体（Ａ）が得られる。用いるヘキサシアノコバルトアルカリ金属塩と、第８族または第９族の金属の塩との割合は、ヘキサシアノコバルトアルカリ金属塩１モルに対して０．５〜１モルの範囲が好ましく、０．６〜０．８モルの範囲がより好ましい。これらを混合する際の、ヘキサシアノコバルトアルカリ金属塩の濃度は、水１００ｇに対して１〜２０ｇの範囲が好ましく、３〜１０ｇの範囲がより好ましい。ヘキサシアノコバルトアルカリ金属塩、第８族または第９族の金属の塩および水の添加順序に特に制限はなく、ヘキサシアノコバルトアルカリ金属塩の水溶液と第８族または第９族の金属の塩の水溶液とを混合しても、ヘキサシアノコバルトアルカリ金属塩または第８族もしくは第９族の金属の塩の水溶液に他方を固体として添加してもよい。混合は、バッチ式で行なっても、連続式で行なってもよい。混合する温度は、通常、１０〜９０℃の範囲が好ましく、２０〜６０℃の範囲がより好ましい。混合時の雰囲気に特に制限はないが、窒素、ヘリウム、アルゴンなどの不活性ガス下で行うことが好ましい。混合時間は、通常、１０〜１８０分の範囲である。錯体（Ａ）は生成に伴い水中に析出するので、ろ過後、必要に応じて乾燥して単離できる。
【００１８】
本発明のセシウムイオン吸着剤は、必要に応じて錯体（Ａ）以外の他の成分を含んでもよい。かかる他の成分としては、従来セシウムイオン吸着剤として知られている各種吸着剤（合成ゼオライト、モルデナイトなどの無機イオン交換体；結晶性無機燐酸塩；ポリアリルアミンなどの有機配位性樹脂；プルシアンブルー、ヘキサシアノ鉄金属錯体などの金属錯体；など）、バインダー類（アルミナ、グラファイトなどの無機バインダー；ポリビニルアルコール、セルロース、ポリアクリル酸などの樹脂バインダー；など）などが挙げられる。本発明のセシウムイオン吸着剤は、タブレット状、フィルム状、ハニカム状などの成形体としてもよい。成形方法としては、加圧成形、熱プレス成形、金型成形などが挙げられる。
【００１９】
本発明のセシウムイオンの吸着方法では、本発明のセシウムイオン吸着剤に、セシウムイオンを含有する水溶液を接触させることで、該水溶液中のセシウムイオンを吸着する。
【００２０】
本発明のセシウムイオンの検知方法では、本発明のセシウムイオン吸着剤に水溶液を接触させ、該セシウムイオン吸着剤の変色の有無によって、前記水溶液中のセシウムイオンの有無を判定する。
【００２１】
本発明のセシウムイオンの吸着方法および検知方法において、セシウムイオン吸着剤は、前記水溶液（すなわち、セシウムイオンを吸着する対象とする水溶液、またはセシウムイオンの有無を検知する対象とする水溶液）に分散させて使用しても、上記の成形体として充填塔等に充填して前記水溶液に連続的に供給して使用してもよい。
【００２２】
本発明のセシウムイオンの吸着方法および検知方法において、セシウムイオン吸着剤に接触させる前記水溶液は、たんぱく質などのセシウムイオン以外の物質を含有していてもよい。かかる水溶液に不溶物が混入している場合は、本発明のセシウムイオン吸着剤に接触させる前に、コットンフィルター、多孔性ゼオライトなどのフィルターによってろ過して、該不溶物を除去してもよい。
【実施例】
【００２３】
以下、本発明を実施例、比較例によりさらに具体的に説明するが、本発明はこれら実施例に限定されない。なお、本実施例においては錯体（Ａ）を評価することで、錯体（Ａ）を含有する本発明のセシウムイオン吸着剤の性能とした。
【００２４】
各実施例および比較例にてセシウムイオン吸着試験に用いた各錯体は以下の方法で分析した。
（１）有機元素分析
全自動元素分析装置（パーキンエルマージャパン社製、２４００II）を用いて、錯体中の炭素と窒素の含有率（質量％）を測定した。
【００２５】
（２）ＩＣＰ発光分析
ＩＣＰ発光分析装置（ジャーレルアッシュ社製、ＩＲＩＳ  ＡＰ）を用いて、錯体中の金属元素（鉄、コバルト、セシウム）の含有率（質量％）を測定した。
【００２６】
（３）ＸＲＤスペクトル
全自動水平型多目的Ｘ線解析装置（リガク製、SmartLab）を用いて、錯体のＸＲＤスペクトルを測定した。
【００２７】
（４）錯体の水溶性試験
錯体を、８０℃、１３Ｐａで乾燥し、うち２ｇを、１００ｇのイオン交換水に投入し、２５℃で３０分間攪拌した。その後、ろ過によって固形分を回収し、８０℃、１３Ｐａで乾燥した。なお、水溶性試験前後の錯体の乾燥は、１時間ごとに質量を測定し、質量変化がなくなった時点で乾燥したと判断した。回収した錯体が１．９ｇ以上であれば非水溶性であると判断した。この結果、試験した錯体はすべて非水溶性であった。
【００２８】
（５）波長３８０〜８００ｎｍの範囲における最大反射率波長、最小反射率波長
錯体の紫外線−可視光反射スペクトルを紫外可視分光光度計（島津製作所製、ＵＶ−２５００ＰＣ）によって測定し、得られたスペクトルから波長３８０〜８００ｎｍの範囲における最大反射率および最小反射率を示す波長を決定した。
【００２９】
実施例１
（１）錯体（Ａ−１）の製造
ヘキサシアノコバルト酸カリウム六水和物（シグマ アルドリッチ社製）６．６４ｇ（０．０２モル）をイオン交換水１００ｍｌに溶解し、無水塩化コバルト(II)（和光純薬工業社製）３．９ｇ（０．０３モル）を添加し、室温下、２時間攪拌した。析出した固体をろ取し、５０℃、１３３Ｐａにて、８時間乾燥し、５．５０ｇ（収率９０．９％）でピンク色の固体を得た。得られた固体について、有機元素分析およびＩＣＰ発光分析により求めた各元素の含有率（質量％）を表１に実測値として示す。この結果が、表１中に理論値として示す組成式Ｃｏ２＋３［Ｃｏ３＋（ＣＮ−）６］２における各元素の含有率（質量％）とほぼ一致することから、得られた固体は組成式Ｃｏ２＋３［Ｃｏ３＋（ＣＮ−）６］２で示される錯体（Ａ）（以下、錯体（Ａ−１）と称する）であると帰属した。錯体（Ａ−１）のＸＲＤスペクトルを図１に示す。
【００３０】
（２）セシウムイオン吸着試験
炭酸セシウム１ｇをイオン交換水１００ｍｌに溶解させて調製したセシウムイオン水溶液に、錯体（Ａ−１）を１ｇ添加し、２５℃で１０分間攪拌したところ、錯体（Ａ−１）の色はピンク色から黄褐色に変色した。これをろ過したのち、５０℃、１３３Ｐａにて、８時間乾燥して、１．０２ｇの黄褐色の固体として錯体（Ａ−１）を回収した。
回収した錯体（Ａ−１）のＩＣＰ発光分析の結果を表２に示す。また、セシウムイオン吸着試験前後の錯体（Ａ−１）の紫外−可視光反射スペクトルを図２に、これから求めた錯体（Ａ−１）の波長３８０〜８００ｎｍの範囲における最大反射率波長、最小反射率波長を表３に示す。
【００３１】
実施例２
（１）錯体（Ａ−２）の製造
ヘキサシアノコバルト酸カリウム六水和物（シグマ アルドリッチ社製）６．６４ｇ（０．０２モル）をイオン交換水１００ｍｌに溶解し、無水塩化鉄(II)（和光純薬工業社製）３．８０ｇ（０．０３モル）を添加し、室温下、２時間攪拌した。析出した塩をろ取し、５０℃、１３３Ｐａで乾燥し、５．１０ｇ（収率８５．６％）で薄黄色の固体を得た。得られた固体について、有機元素分析およびＩＣＰ発光分析により求めた各元素の含有率（質量％）を表１に実測値として示す。この結果が、表１中に理論値として示す組成式Ｆｅ２＋３［Ｃｏ３＋（ＣＮ−）６］２における各元素の含有率（質量％）とほぼ一致することから、得られた固体は組成式Ｆｅ２＋３［Ｃｏ３＋（ＣＮ−）６］２で示される錯体（Ａ）（以下、錯体（Ａ−２）と称する）であると帰属した。錯体（Ａ−２）のＸＲＤスペクトルを図３に示す。
【００３２】
（２）セシウムイオン吸着試験
錯体（Ａ−１）の代わりに、錯体（Ａ−２）を用いた以外は実施例１（２）と同様にしてセシウムイオン吸着試験を行い、１．０２ｇの青色の固体として錯体（Ａ−２）を回収した。
回収した錯体（Ａ−２）のICP発光分析の結果を表２に示す。また、セシウムイオン吸着試験前後の錯体（Ａ−２）の紫外−可視光反射スペクトルを図４に、これから求めた錯体（Ａ−２）の波長３８０〜８００ｎｍの範囲における最大反射率波長、最小反射率波長を表３に示す。
【００３３】
比較例１
錯体（Ａ−１）の代わりにプルシアンブルー（シグマ  アルドリッチ社製：組成式  Ｆｅ３＋４［Ｆｅ２＋（ＣＮ−）６］３）（以下、錯体（Ｂ−１）と称する）を用いた以外は実施例１（２）と同様にしてセシウムイオン吸着試験を行い、０．９７ｇの錯体（Ｂ−１）を回収した。
用いた錯体（Ｂ−１）について、有機元素分析およびＩＣＰ発光分析により求めた各元素の含有率（質量％）を表１に実測値として示す。参考として錯体（Ｂ−１）の組成式Ｆｅ３＋４［Ｆｅ２＋（ＣＮ−）６］３の各元素の含有率（質量％）を表１中に理論値として示した。
また、回収した錯体（Ｂ−１）のＩＣＰ発光分析の結果を表２に示す。また、セシウムイオン吸着試験前後の錯体（Ｂ−１）の紫外−可視光反射スペクトルを図５に、これから求めた錯体（Ｂ−１）の波長３８０〜８００ｎｍの範囲における最大反射率波長、最小反射率波長を表３に示す。
セシウムイオン吸着試験前後において、錯体（Ｂ−１）の色の変化は認められなかった。このことは、セシウムイオン吸着試験前後の最大反射率波長、最小反射率波長が殆どシフトしていないことからも裏付けられる。
【００３４】
比較例２
（１）錯体（Ｂ−２）の製造
ヘキサシアノコバルト酸カリウム六水和物（シグマ アルドリッチ社製）６．６４ｇ（０．０２モル）の代わりに、ヘキサシアノ鉄酸カリウム六水和物（シグマ アルドリッチ社製）８．７４ｇ（０．０２モル）を用いた以外は実施例（１）と同様の操作を行い、固体を得た。得られた固体について、有機元素分析およびＩＣＰ発光分析により求めた各元素の含有率（質量％）を表１中に実測値として示す。この結果が、表１中に理論値として示す組成式Ｃｏ２＋３［Ｆｅ３＋（ＣＮ−）６］２における各元素の含有率（質量％）とほぼ一致することから、得られた固体は組成式Ｃｏ２＋３［Ｆｅ３＋（ＣＮ−）６］２で示される錯体（以下、錯体（Ｂ−２）と称する）であると帰属した。錯体（Ｂ−２）のＸＲＤスペクトルを図６に示す。
【００３５】
（２）セシウムイオン吸着試験
錯体（Ａ−１）の代わりに、錯体（Ｂ−２）を用いた以外は、実施例１（２）と同様にしてセシウムイオン吸着試験を行い、０．９９ｇの錯体（Ｂ−２）を回収した。
回収した錯体（Ｂ−２）のICP発光分析の結果を表２に示す。また、セシウムイオン吸着試験前後の錯体（Ｂ−２）の紫外−可視光反射スペクトルを図７に、これから求めた錯体（Ｂ−２）の波長３８０〜８００ｎｍの範囲における最大反射率波長、最小反射率波長を表３に示す。
セシウムイオン吸着試験前後において、錯体（Ｂ−２）の色の変化は認められなかった。このことは、セシウムイオン吸着試験前後の最大反射率波長、最小反射率波長が殆どシフトしていないことから裏付けられる。
【００３６】
【表１】
2014016225.tif 000003
【００３７】
【表２】
2014016225.tif 000004
【００３８】
表２から、各実施例および比較例にてセシウムイオン吸着試験を行った各錯体は、いずれもセシウムイオンを吸着していることが判る。
【００３９】
【表３】
2014016225.tif 000005
【図１】
2014016225.tif 000006
【図２】
2014016225.tif 000007
【図３】
2014016225.tif 000008
【図４】
2014016225.tif 000009
【図５】
2014016225.tif 000010
【図６】
2014016225.tif 000011
【図７】
2014016225.tif 000012